(57)【特許請求の範囲】
【請求項１】
少なくともカーボンブラック、分散剤、ポリウレタン樹脂粒子、および水を含有するインクジェット用記録インクであって、
前記カーボンブラックがチャンネルブラック及び／又はガスブラックであり、
記録インクの動的光散乱法による粒子径測定における前記カーボンブラック平均粒子径（Ｄ５０）が７０ｎｍ以上１８０ｎｍ以下であり、
前記分散剤が、ナフタレンスルホン酸ナトリウムホルマリン縮合物のナフタレンスルホン酸の２量体、３量体、４量体の合計含有量が２０％から８０％であり、
前記ポリウレタン樹脂粒子がアニオン性自己乳化型のエーテル系ポリウレタン樹脂粒子であり、該アニオン性自己乳化型エーテル系ポリウレタン樹脂粒子は、酸価が４０以上１２０以下及び分子量が５００以上５００００以下、一次粒子の平均径が２０ｎｍ以下のものであることを特徴とするインクジェット用記録インク。
【請求項２】
前記カーボンブラックは、ＢＥＴ表面積が１００ｍ２／ｇから４００ｍ２／ｇであり、一次粒子の平均径は１０ｎｍ〜３０ｎｍのものであることを特徴とする請求項１に記載のインクジェット用記録インク。
【請求項３】
前記記録インクの動的光散乱法による粒子径測定による、カーボンブラック粒度分布の粒子径標準偏差が、平均粒子径の１／２以下であることを特徴とする請求項１または２に記載のインクジェット用記録インク。
【請求項４】
前記分散剤が、重量基準として前記カーボンブラックに対し０．１以上２以下の割合で含まれることを特徴とする請求項１乃至３のいずれかに記載のインクジェット用記録インク。
【請求項５】
前記カーボンブラックの含有量が５重量％から５０重量％であることを特徴とする請求項１乃至４のいずれかに記載のインクジェット用記録インク。
【請求項６】
前記エーテル系ポリウレタン樹脂エマルジョンのガラス転移点が−５０〜１５０℃であることを特徴とする請求項１乃至５のいずれかに記載のインクジェット用記録インク。
【請求項７】
前記エーテル系ポリウレタン樹脂エマルジョンの最低造膜温度が２５℃以下であることを特徴とする請求項１乃至６のいずれかに記載のインクジェット用記録インク。
【請求項８】
前記エーテル系ポリウレタン樹脂エマルジョンの含有量が０．１重量％以上２０重量％以下であることを特徴とする請求項１乃至７のいずれかに記載のインクジェット用記録インク。
【請求項９】
前記カーボンブラックの含有量が１重量％から２０重量％であることを特徴とする請求項１乃至８のいずれかに記載のインクジェット用記録インク。
【請求項１０】
請求項１乃至９のいずれかに記載のインクジェット用記録インクを収容したことを特徴とするインクカートリッジ。
【請求項１１】
請求項１乃至９のいずれかに記載のインクジェット用インクを画像支持体上に吐出させるインク吐出手段を有することを特徴とするインクジェットプリント装置。
【請求項１２】
ピエゾ方式であることを特徴とする請求項１１記載のインクジェットプリント装置。
【請求項１３】
サーマル方式であることを特徴とする請求項１１記載のインクジェットプリント装置。
【請求項１４】
請求項１乃至９のいずれかに記載のインクジェット用記録インクを用いてインクジェット方式で印字することを特徴とする画像形成方法。
【請求項１５】
請求項１乃至９のいずれかに記載のインクジェット用記録インクを用いてインクジェットプリント装置で印字された画像形成物。
【請求項１６】
画像形成物の画像支持体が紙であることを特徴とする請求項１５に記載の画像形成物。
【発明の詳細な説明】
【技術分野】
【０００１】
本発明は、インクジェット用記録インクに関するものであり、詳しくは吐出安定性、液安定性に優れたインクジェット用インクに関するものである。更に詳しくは、インクジェットヘッドの目詰まりが改良され、高い画像濃度が得られ、かつ保存安定性、耐擦過性の優れたインクジェット用黒色インクに関するものである。
【背景技術】
【０００２】
インクジェット記録方式は他の記録方式に比べてプロセスが簡単であるためフルカラー化が容易であり、簡略な構成の装置であっても高解像度の画像が得られる利点がある。
インクジェット用インクとしては各種の水溶性染料を水、又は水と有機溶剤との混合液に溶解させた染料系インクが使用されているが、染料系インクは色調の鮮明性は優れているものの耐光性に劣る欠点があった。一方カーボンブラックや各種の有機顔料を分散させた顔料系インクは染料系インクと比較して耐光性に優れるため盛んに研究されている。
しかし顔料系インクは染料系インクと比べてノズルの目詰まりが生じやすい傾向がある。
顔料インクは、一般に水やアルコール類等の水性溶媒中に色材及び分散剤を予備分散させた分散物を調整したのち、該分散物をサンドミル等のメディア型分散機を用いて所定の程度まで分散させる分散工程を行い、次いで所定の濃度に希釈することにより調整されている。
顔料系の水系インクでは疎水性の顔料を分散させるために界面活性剤や水溶性樹脂を使用しているのが一般的であるが、得られる画像の信頼性は極めて悪い。
そこで、画質向上を目的として造膜性の樹脂微粒子をインク液に添加する技術が開示されているが、複数の成分を微細に安定に長期分散させるのは困難で、これらの微粒子を安定に分散させるために界面活性剤などの分散剤を多く使用すると、インクタンク、ヘッド内での気泡の発生、画質の劣化などの問題も起こってしまう。また、分散性を向上させる目的で顔料の表面を親水基に変える方法や親水基を含有した樹脂などを用いる事が検討されているが、それぞれ単独では安定であっても異なる種類を混ぜた場合、分散が不安定になり保存安定性が悪化するという問題があった。
【０００３】
特許文献１の特開２００５−２９００４４号公報には、画像の光沢と初期分散を安定化する目的で、顔料と酸基含有ポリエーテル系ポリウレタン樹脂含有インクが開示され、特許文献２の特開平９−３１３６０号公報には、ポリウレタン樹脂にポリカプロラクトンジオールから得られるポリカプロラクトン系ポリウレタン樹脂を用いたインクが開示され、特許文献３の特開２０００−１６３９号公報には、ポリエーテルジオールから得られるポリエーテル系ポリウレタン樹脂を用いたインクが開示され、特許文献４の特開２００２−１６７５３６号公報では、脂肪族ポリエステルジオールから得られるポリエステル系ポリウレタン樹脂を用いたインクが提案されている。
また、分子内にカルボキシル基とノニオン親水基を有する水分散性樹脂を水に分散させる方法（特許文献５の特開平５−２３９３９２号公報）、水溶性高分子と界面活性剤を同じ極性にするかノニオンを添加する方法（特許文献６の特開平８−２８３６３３号公報）、水系記録液において着色イオン性含有ポリエステル樹脂と着色剤の親水基の極性を同じにする方法（特許文献７の特開２０００−６３７２７号公報）、顔料と樹脂微粒子の分散極性を同じにする方法（特許文献８の特開２００１−８１３６６号公報）、が報告されている。
また分散液中の粒子の少なくとも７０％が０．１μｍ未満の直径を有し、当該分散液中の他の粒子が０．１μｍに等しいか又はそれ以下の直径を有する粒度分布を有する顔料粒子を含む顔料分散液、アルデヒドナフタレンスルホネート分散剤、及び／又は少なくとも一つのスルホン溶媒、を含む水性インクジェットインク組成物（特許文献９の特開平０８−３３３５３１号公報）が提案されている。
また、特許文献１０の特開昭５６−１４７８７１号公報においては、顔料、高分子分散剤および非イオン性界面活性剤を含有する水性媒体からなる記録液が提案されている。また、特許文献１１の米国特許第５０８５６９８号明細書、特許文献１２の米国特許第５２２１３３４号明細書においては、ＡＢあるいはＢＡＢブロックコポリマーを、顔料の分散剤として用いることが提案されている。さらに、特許文献１３の米国特許第５１７２１３３号明細書においては、特定の顔料、水溶性樹脂、溶媒を用いることが提案されている。
また、インクの定着性を高めるために、水性顔料系インクに樹脂エマルジョンを含有させること自体は、すでに提案されているが、例えば、特許文献１４（特許第２８６７４９１号公報）では、ワックスエマルジョン、樹脂エマルジョン、ラテックス、無機あるいは有機の超微粒子を含有させ、しかも、インクの最低造膜温度が４０℃以上であるインクが開示されている。そして、実施可能な樹脂エマルジョンとしては酢酸ビニル系、アクリル系、スチレン系、オレフィン系等の単独または共重合エマルジョンで、最低造膜温度が４０℃以上である場合を例示している。すなわち、最低造膜温度の制約さえ満たせば、樹脂の組成には特別な限定はないのである。また、樹脂の種類による効果の優劣については記述も示唆もなく、実施例に示されたインクの性能と効果は、樹脂の種類に無関係に同じで優れている。しかし、これは顔料の粒径が１．０μｍ以下と大きい範囲での開示であり、顔料の粒径を７０〜１８０ｎｍとした時の耐擦過性・インク保存性・画像濃度を満足する樹脂エマルジョンではなかった。
【０００４】
そこで我々は先に、特許文献１５（特開２００４−１６９００８号公報）にて、特定のポリウレタン系樹脂（本発明におけるポリウレタン系樹脂と同様のアニオン性自己乳化型ポリウレタン系樹脂）を選択することで、カラー顔料の粒径が７０〜１８０ｎｍの範囲においても画像定着性・インク保存性・吐出安定性を満足させることを提案したが、この中で、ブラック顔料として、ファーネス法のものもチャネル法ものも、同様に（遜色なく）使用可能であるとの認識を開示（［００２８］）した。しかしその後、検討を深めた結果、場合によっては、ポリウレタン系樹脂がインクジェック記録用インクに含まれる有機溶剤によって凝集し、画像定着性・インク保存性・吐出安定性を損ねることもあることが判明するに至り、而して、これらの特性を完全に満足する樹脂エマルジョンは見出されていない。
一方、分散剤を用いない顔料分散方法として、カーボンブラックに水可溶化基を含む置換基を導入する方法が特許文献１６の米国特許第５５７１３１１号明細書に、水溶性モノマー等をカーボンブラック表面に重合させる方法が特許文献１７の特開平８−８１６４６号公報に、カーボンブラックを酸化処理する方法が特許文献１８の特開平８−３４９８号公報に開示されている。また、酸化処理を施したカーボンブラックおよびアクリル酸、スチレン、αメチルスチレンからなる３元重合体を含むインクによって耐水性と吐出安定性を確保する方法が、特許文献１９の特開平９−１９４７７５号公報に開示されている。
【０００５】
また、インクジェット記録液における分散粒子の体積平均粒子径が、３０〜２００ｎｍであることを特徴とするインクジェット記録液（特許文献２０の特開２０００−１４４０２８号公報）が提案されている。
しかし上記従来のインク液ではカラー顔料インクに関しては高い画像濃度は得られるものの黒色顔料インクに関してはいまだ十分ではなく満足するものではなかった。
【０００６】
【特許文献１】特開２００５−２９００４４号公報
【特許文献２】特開平０９−０３１３６０号公報
【特許文献３】特開２０００−００１６３９号公報
【特許文献４】特開２００２−１６７５３６号公報
【特許文献５】特開平０５−２３９３９２号公報
【特許文献６】特開平０８−２８３６３３号公報
【特許文献７】特開２０００−０６３７２７号公報
【特許文献８】特開２００１−０８１３６６号公報
【特許文献９】特開平０８−３３３５３１号公報
【特許文献１０】特開昭５６−１４７８７１号公報
【特許文献１１】米国特許第５．０８５．６９８号明細書
【特許文献１２】米国特許第５．２２１．３３４号明細書
【特許文献１３】米国特許第５．１７２．１３３号明細書
【特許文献１４】特許第２．８６７．４９１号公報
【特許文献１５】特開２００４−１６９００８号公報
【特許文献１６】米国特許第５．５７１．３１１号明細書
【特許文献１７】特開平０８−０８１６４６号公報
【特許文献１８】特開平０８−００３４９８号公報
【特許文献１９】特開平０９−１９４７７５号公報
【特許文献２０】特開２０００−１４４０２８号公報
【発明の開示】
【発明が解決しようとする課題】
【０００７】
本発明は上記のような事情に鑑みなされたもので、画像濃度が高く、吐出安定性や液安定性、耐擦過性にも優れたインクジェット記録用黒色顔料インク、これを用いたインクカートリッジ、インクジェット記録装置、画像形成方法及び画像形成物を提供することを目的としている。
【課題を解決するための手段】
【０００８】
本発明者らは鋭意検討した結果、特定の製造法によるカーボンブラックにおける一次粒子径及びにＢＥＴ表面積の範囲の特定、さらには分散剤としてのナフタレンスルホン酸ホルマリン縮合物のナフタレンスルホン酸縮合度の範囲を特定すること及びアニオン性自己乳化型のエーテル系ポリウレタン樹脂エマルジョンを含有してなることを特徴とするインクジェット用記録インクにより、上記課題が解決されることを見出し本発明に至った。
即ち、本発明の上記目的は以下の（１）〜（１６）により達成される。
（１）少なくともカーボンブラック、分散剤、ポリウレタン樹脂粒子、および水を含有するインクジェット用記録インクであって、
前記カーボンブラックがチャンネルブラック及び／又はガスブラックであり、
記録インクの動的光散乱法による粒子径測定における前記カーボンブラック平均粒子径（Ｄ５０）が７０ｎｍ以上１８０ｎｍ以下であり、
前記分散剤が、ナフタレンスルホン酸ナトリウムホルマリン縮合物のナフタレンスルホン酸の２量体、３量体、４量体の合計含有量が２０％から８０％であり、
前記ポリウレタン樹脂粒子がアニオン性自己乳化型のエーテル系ポリウレタン樹脂粒子であり、該アニオン性自己乳化型エーテル系ポリウレタン樹脂粒子は、酸価が４０以上１２０以下及び分子量が５００以上５００００以下、一次粒子の平均径が２０ｎｍ以下のものであることを特徴とするインクジェット用記録インク。
（２）前記カーボンブラックのＢＥＴ表面積が１００ｍ２／ｇから４００ｍ２／ｇであり、一次粒子の平均径は１０ｎｍ〜３０ｎｍであることを特徴とする前記（１）項に記載のインクジェット用記録インク。
（３）前記記録インクの動的光散乱法による粒子径測定による、カーボンブラック粒度分布の粒子径標準偏差が、平均粒子径の１／２以下であることを特徴とする前記（１）項または（２）項に記載のインクジェット用記録インク。
（４）前記分散剤が重量基準として顔料１に対し０．１以上２以下の割合で含まれることを特徴する前記（１）乃至（３）のいずれかに記載のインクジェット用記録インク。
（５）前記カーボンブラックの含有量が５重量％から５０重量％であることを特徴とする前記（１）乃至（４）項のいずれかに記載のインクジェット用記録インク。
（６）前記エーテル系ポリウレタン樹脂エマルジョンのガラス転移点が−５０〜１５０℃であることを特徴とする（１）乃至（５）項のいずれかに記載の請求項１乃至６のいずれかに記載のインクジェット用記録インク。
（７）前記エーテル系ポリウレタン樹脂エマルジョンの最低増膜温度が２５℃以下であることを特徴とする前記（１）乃至（６）項のいずれかに記載のインクジェット用記録インク。
（８）前記エーテル系ポリウレタン樹脂エマルジョンの含有量が０．１重量％以上２０重量％以下であることを特徴とする前記（１）乃至（７）項のいずれかに記載のインクジェット用記録インク。
（９）前記カーボンブラックの含有量が１重量％から２０重量％であることを特徴とする前記（１）乃至（８）項のいずれかに記載のインクジェット用記録インク。
（１０）前記（１）項乃至（９）項のいずれかに記載のインクジェット用記録インクを収容したことを特徴とするインクカートリッジ。
（１１）前記（１）項乃至（９）項のいずれかに記載のインクジェット用インクを画像支持体上に吐出させるインク吐出手段を有することを特徴とするインクジェットプリント装置。
（１２）ピエゾ方式であることを特徴とする前記（１１）項に記載のインクジェットプリント装置。
（１３）サーマル方式であることを特徴とする前記（１１）項に記載のインクジェットプリント装置。
（１４）前記（１）項乃至（９）項のいずれかに記載のインクジェット用記録インクを用いてインクジェット方式で印字することを特徴とする画像形成方法。
（１５）前記（１）項乃至（９）項のいずれかに記載のインクジェット用記録インクを用いてインクジェットプリント装置で印字された画像形成物。
（１６）画像形成物の画像支持体が紙であることを特徴とする前記（１５）項に記載の画像形成物。
【発明の効果】
【０００９】
以下の詳細かつ具体的な説明から理解されるように、本発明の顔料分散液インクは高い画像濃度を発揮し、吐出安定性、インク保存性、耐擦過性においても従来のものより優れるものである。
【発明を実施するための最良の形態】
【００１０】
以下、本発明を詳細かつ具体的に説明する。
上記のように、本発明のインクジェット用記録インクは、少なくともカーボンブラックと分散剤、アニオン性自己乳化型のエーテル系ポリウレタン樹脂粒子、水からなり、前記カーボンブラックがチャンネルブラック及び又はガスブラックであり、前記アニオン性自己乳化型エーテル系ポリウレタン樹脂粒子の酸価が４０以上１２０以下及び分子量が５００以上５００００以下及び一次粒子の平均径は２０ｎｍ以下であることを特徴とするインクジェット用記録インクである。
チャンネルブラックとは、主に芳香族油を原料として、不完全燃焼する炎とチャンネル鋼（Ｈ型の鋼）を接触させて析出させたカーボンブラックであり、ガスブラックとは主に天然ガスを原料として、不完全燃焼させて析出させたカーボンブラックである。
【００１１】
本発明におけるカーボンブラックは、ガスブラック方式により製造されたものである。また、該カーボンブラックは、平均一次粒子径が１０．０ｎｍ〜３０．０ｎｍで、ＢＥＴ表面積は１００ｍ２／ｇ〜４００ｍ２／ｇのものであることが好ましい。より好ましくは該カーボンブラッの平均一次粒子径は１５．０ｎｍ〜２０．０ｎｍで、ＢＥＴ表面積は１５０ｍ２／ｇ〜３００ｍ２／ｇである。
【００１２】
また本発明のインクジェット用記録インクのカーボンブラックの分散剤は、重量基準としてカーボンブラック１に対し０．１以上２以下の割合で含まれるのが好ましい。さらに好ましくは、前記割合はカーボンブラック１に対し０．２５〜１である。このような分散剤の使用量を採用することにより、本発明の分散液のカーボンブラック平均粒子径（Ｄ５０）が７０ｎｍ以上１８０ｎｍ以下で、該カーボンブラック粒度分布における粒子径標準偏差が平均粒子径の１／２以下にすることができ、これにより高い画像濃度、吐出安定性、液安定性が良い顔料分散液を提供することができる。前記分散剤の使用量が０．１未満では前記効果が達成されにくいことのほか、顔料分散液及びインクの保存安定性が劣り、その結果ノズルの目詰まりが発生しやすい傾向があり、２より大きいと顔料分散液およびインクの粘度が高すぎてインクジェット方式での印字が困難になる傾向がある。
【００１３】
本発明において前記分散剤としては、次の一般式のナフタレンスルホン酸ナトリウムのホルマリン付加縮合物が好ましく用いられるが、但し、該ナフタレンスルホン酸ナトリウムホルマリン縮合物のナフタレンスルホン酸の２量体、３量体、４量体の合計含有率が２０％未満だと分散性が悪くなり顔料分散液及びインクの保存安定性が劣り、その結果ノズルの目詰まりが発生しやすい。
また、ナフタレンスルホン酸の２量体から４量体の含有率が８０％を超えると粘度が高くなり、分散が困難になる。
【００１４】
【化１】
0005196235.tif 000002
（ここで、ｌは１乃至３の整数、ｍは１以上２００以下の整数、好ましくは１乃至４の整数である。）
【００１５】
本発明のインクジェット用記録インクにおいて、顔料濃度は分散液全量に対して５重量％以上５０重量％以下が好ましい。５重量％未満では生産性が劣り、５０重量％より多いと顔料分散液の粘度が高すぎて分散が困難になる傾向がある。
【００１６】
ポリウレタン樹脂エマルジョンには、比較的親水性の通常のポリウレタン系樹脂を外部に乳化剤を使用してエマルジョン化したものと、樹脂自体に乳化剤の働きをする官能基を共重合等の手段で導入した自己乳化型のエマルジョンがある。本発明のインクに用いられ得るアニオン性自己乳化型のポリウレタン樹脂エマルジョンは後者に属する。その際、顔料の固着性・分散安顔料や分散剤との各種組み合わせにおいて、常に分散安定性に優れているアニオン性のポリウレタン系樹脂としてはポリエステル型、ポリカーボネート型よりエーテル型である方が好ましい。理由は定かではないが、非エーテル型は耐溶剤性に弱いものが多く、インクの高温保存時に粘度が凝集しやすい。
【００１７】
前記エーテル系ポリウレタン樹脂エマルジョンのうち、好ましいものとしては酸価が４０以上１２０以下、分子量が５００以上５００００以下、及び一次粒子の平均径が２０ｎｍ以下、好ましくは１５ｎｍ以下、より好ましくは１０ｎｍ以下のものが挙げられる。
【００１８】
本発明のガスブラックタイプのカーボンブラッックはエーテル系ポリウレタン樹脂エマルジョンの平均粒子径の小さいものとのマッチングが良く分散は安定するようである。
特に、平均粒径を１０ｎｍ以下にすることによって、印刷を継続している途中でインクジェットプリンターは作動しているのにインクが吐出しなくなるトラブルを防止する効果が高まる。
【００１９】
インクが吐出しなくなった場合は、インクジェットプリンターのノズル孔を含むインク流路を掃除すれば印刷再開可能となるが、これでは実用性を阻害することになる。尚、本発明におけるエーテル系ポリウレタン樹脂エマルジョンの平均粒径は、２３℃、５５％ＲＨの環境において、日機装製マイクロトラックＵＰＡで測定した値を示す。
【００２０】
上記エーテル系ポリウレタン樹脂エマルジョンのガラス転移点は−５０〜１５０℃の範囲が好ましい。
より好ましくは−１０〜１００℃の範囲である。理由は定かではないが、ガラス転移点が１５０℃を超えるとエーテル系ポリウレタン樹脂の成膜性はガラス状で硬いが、顔料粒子とエーテル系ポリウレタン樹脂が画像支持体に同時に着弾し、できた印字部分の耐擦過性は意外にもろく、一方、１５０℃以下ではポリウレタンム状で柔らかいが、耐擦過性に優れたものができる。しかしながら−５０℃未満となると膜が柔らかすぎて、耐擦過性は劣る。以上の点から、同じ添加量では、ガラス転移点が−５０〜１５０℃の範囲の方が耐擦過性の効果が大きい。なお、本発明でいう樹脂のガラス転移点は、ＤＳＣ（示差走査熱量計）、ＴＭＡ（熱機械分析）のいずれかの測定法によるものである。
【００２１】
上記エーテル系ポリウレタン樹脂エマルジョンは室温以下の最低造膜温度を有するものであることが好ましく、より好ましくは２５℃以下である。エーテル系ポリウレタン樹脂エマルジョンの膜形成が室温以下、特に２５℃以下で行なえば、画像形成された画像支持体を特に加熱又は乾燥等の処理を行なうことなく、紙繊維の結着が自動的に進行するので好ましい。
ここで、「最低造膜温度（ＭＦＴ）」とは、エーテル系ポリウレタン樹脂エマルジョン粒子を水に分散させて得られた水性エマルジョン粒子をアルミニウム等の金属板の上に薄く流延し、温度を上げていった時に透明な連続フィルムの形成される最低の温度をいう。最低造膜温度未満の温度領域では白色粉末状となる。
【００２２】
「造膜性」とは、樹脂微粒子を水に分散させて樹脂エマルジョンの形態としたとき、この樹脂エマルジョンの連続層である水成分を蒸発させていくと、樹脂の皮膜が形成されることを意味する。この樹脂皮膜は、インク中の顔料を画像支持体表面に強固に固着する役割を担う。これによって、耐擦性および耐水性に優れた画像が実現できると考えられる。
【００２３】
本発明の顔料分散液中の、エーテル系ポリウレタン樹脂エマルジョン粒子は分散体に予め入れて置かなくてもよく、インク液調整時に後添加しても良い。
【００２４】
本発明でいう水溶性有機溶剤としては沸点が１８０℃以上のものが好ましい。該水溶性有機溶剤がインクジェット記録用インク中に含有されていると、インクの保水と湿潤性を確保することができ、その結果、インクジェット記録用インクを長期間保存しても色材の凝集や粘度の上昇がなく、優れた保存安定性を実現できる。また、インクジェットプリンターのズル先端等で開放状態に放置されても、乾燥物の流動性を長時間維持するインクジェット記録用インクが実現できる。更に印字中もしくは印字中断後の再起動時にノズルの目詰まりが発生することもなく、高い吐出安定性が得られる。
本発明において用いられる水溶性有機溶剤としては以下のものが例示されるが、これらに限定されるものではない。
【００２５】
例えば、エチレングリコール、ジエチレングリコール、１，３−ブチルグリコール、３−メチル−１，３−ブチルグリコール、トリエチレングリコール、ポリエチレングリコール、ポリプロピレングリコール、１，５−ぺンタンジオール、１，６−へキナンジオール、グリセリン、１，２，６−へキサントリオール、２−エチル−１，３−ヘキサンジオール、エチル１，２，４−ブタントリオール、１，２，３−ブタントリオール、ぺトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノべンジルエーテル等の多価アルコールアリールエーテル類、２−ピロリドン、Ｎ−メチル−２−ピロリドン、Ｎ−ヒドロキシエチル−２−ピロリドン、１，３−ジメチルイミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド等のアミド類、モノエタノールアミン、ジエタノールアミン、トリエタノールアミン、モノエチルアミン、ジエチルアミン、トリエチルアミン等のアミン類、ジメチルスルホキシド、スルホラン、チオジエタノール等の含硫黄化合物類、プロピレンカーボネート、炭酸エチレン等である。これらの湿潤剤は、単独又は２種類以上混合して使用することができる。
【００２６】
前記水溶性有機溶剤の中でも、１，３−ブチルグリコール、ジエチレングリコール、トリエチレングリコール及び／またはグリセリンを含むことが好ましい。インクの乾燥による目詰まりすなわち水分蒸発による噴射特性不良の防止、及び本発明の形成画像の彩度向上等の優れた効果が得られる。
また好ましくは、２−エチル−１，３−ヘキサンジオール（ＥＨＤ）を含むことで、インクの浸透性をあげると同時に顔料を表面にとどめることで滲みをなくし、画像濃度が高くかつ裏抜けが少ない印字画像を得ることが可能となった。ＥＨＤの含有量としては０．１質量％以上、１０．０質量％以下であることが好ましく、より好ましくは０．５質量％以上、５．０質量％以下である。０．１質量％未満では効果が少なく、１０．０質量％を超えると、これ自体の溶解性が低いために、信頼性が悪くなる。
【００２７】
また、本発明の顔料分散液には、水の他に各種添加剤を配合することができる。例えば、水溶性有機媒体としてメタノール、エタノール、１−プロパノール、２−プロパノール等のアルコール、エチレングリコール、ジエチレングリコール、トリエチレングリコール、プロピレングリコール、グリセリン等の多価アルコール、Ｎ−メチルピロリドン、２−ピロリドン等のピロリドン誘導体、アセトン、メチルエチルケトン等のケトン、モノエタノールアミン、ジエタノールアミン、トリエタノールアミン等のアルカノールアミン等が挙げられる。
また、ノニオン、アニオン、カチオン、両性の各種の界面活性剤、防腐剤等が挙げられる。
【００２８】
本発明のカーボンブラック分散液は、前記カーボンブラック、分散剤、水、必要に応じて各種添加剤をサンドミル、ボールミル、ロールミル、ビーズミル、ナノマイザー、超高速回転ホモジナイザー、超音波ホモジナイザー等の公知の分散機で分散することによって得られる。
【００２９】
このとき、分散剤の使用量を前記のように重量基準として顔料１に対し０．１以上２以下の割合にするとともに、湿式分散処理を採用するのが好適である。尚本発明で言う湿式分散処理とは顔料、分散剤、水、必要に応じて水溶性有機溶剤の混合物を前記サンドミル、ボールミル、ロールミル、ビーズミル、ナノマイザー、ホモジナイザー等により、いわゆる湿式分散方式で微粉砕・分散する処理のことである。
【００３０】
このようにして得られた本発明の顔料分散液は、特に顔料系インクジェット用インクとして好適に使用することができる。顔料系インクジェット用インクは公知の方法、例えば本発明の顔料分散液、水、水溶性有機溶剤、界面活性剤等を攪拌混合し、フィルター、遠心分離装置等で粗大粒子をろ過し、必要に応じて脱気することによって得られる。尚、インクに於けるカーボンブラックの濃度は全量に対して１重量％以上２０重量％以下が好ましい。１重量％未満では画像濃度が低いため印字の鮮明さに欠け、２０重量％より多いとインクの粘度が高くなる傾向があるばかりでなくノズルの目詰まりが発生しやすくなる。またインクには前記顔料分散液への添加剤で記した材料と同等の材料を必要に応じて配合することができる。たとえば水溶性有機溶剤の含有量としては、インク全量に対して０重量％以上５０重量％以下、好ましくは５重量％〜４０重量％、さらに好ましくは１０重量％〜３５重量である。
【００３１】
このようにして得られた本発明の顔料系インクジェット用インクは、これを収容するインクカートリッジに好適に用いることができる。また本発明の顔料系インクジェットインクは、これを例えば紙のような画像支持体に吐出させ記録（印字）を行なって画像形成するインクジェットプリント装置により、画像形成することができる。
【００３２】
印字する方法としては連続噴射型あるいはオンデマンド型が挙げられる。オンデマンド型としてはピエゾ方式、サーマル方式、静電方式等が挙げられる。
【実施例】
【００３３】
以下、本発明を実施例および比較例によりさらに説明するが、本発明はこれらの例に限定されるものではない。なお例中の部は重量基準である。
［分散液Ａ］
（処方）
カーボンブラック  NIPEX160-IQ（degussa社製：ガスブラック）        ２００部
ナフタレンスルホン酸ナトリウムホルマリン縮合物（竹本油脂社製A-45-PN）
（ナフタレンスルホン酸２量体、３量体、４量体の合計含有量：４９％）  ５０部
蒸留水                                                            ７５０部
上記の混合物をプレミックス後、プレミックス後ビーズミル分散機（寿工業社製  ＵＡＭ−０１５）を用い０．０３ｍｍジルコニアビーズ（密度６．０３×１０−６ｇ／ｍ２）で周速１０ｍ／ｓ、液温２５℃で２０分間分散した後、遠心分離機（久保田商事（株）製Ｍｏｄｅｌ−３６００）で粗大粒子を遠心分離し、カーボンブラック分散液の平均粒子径１２４．５ｎｍ、標準偏差２０．５ｎｍの表１の分散液（Ａ）を得た。
【００３４】
［分散液Ｂ］
分散液ＡのカーボンブラックをNIPEX150（degussa社製：ガスブラック）にする以外は同様にして表１の顔料分散液（Ｂ）を得た。
【００３５】
［分散液Ｃ、Ｄ］
分散液Ａのナフタレンスルホン酸２量体、３量体、４量体の合計含有量を順次２６、７５と代える以外は同様にして表１の顔料分散液（Ｃ）、（Ｄ）を得た。
【００３６】
［分散液Ｅ］
分散液Ａのナフタレンスルホン酸ナトリウムホルマリン縮合物（竹本油脂社製A-45-PN）を下記一般式（１）の化合物（ｎ＝４０）に代える以外は同様にして表１の顔料分散液（Ｅ）を得た。
【００３７】
［分散液Ｆ、Ｇ］
分散液Ａのカーボンブラックを順次、Printex95、FW285（degussa社製：ファーネスブラック）、にする以外は同様にして各顔料分散液を表１の顔料分散液（Ｆ）、（Ｇ）を得た。
【００３８】
上記の方法で得られた顔料分散液（Ａ）〜（Ｇ）を用いてインク液を調整し、３０分攪拌後孔径０．８μｍのメンブランフィルターでろ過、真空脱気して（ａ）〜（ｚ’”）の実施例及び比較例のインク液を得た。
【００３９】
［実施例１］
（インク処方（ａ））
顔料分散液Ａ（顔料濃度２０％）                                    ５０．０部
グリセリン                                                          ３．０部
ジエチレングリコール                                              １５．０部
２―エチル−１，３−ヘキサンジオール                                ３．０部
２−ピロリドン                                                      ３．０部
Ｗ５６６１（アニオン性自己乳化型のエーテル系ポリウレタン）          ２．０部
（酸価：４８、重量平均分子量：２００００、平均粒径：１１．０ｎｍ、）
ポリオキシエチレン（３）アルキル（Ｃ１３）エーテル酢酸ナトリウム          ０．４５部
蒸留水                                                          ２３．５５部
【００４０】
［実施例２］
（インク液（ｂ））
インク液処方（ａ）のＷ５６６１の酸価を６６、平均粒子径を８．２ｎｍ、に代える以外同様にして実施例２のインク液（ｂ）を得た。
【００４１】
［実施例３］
（インク液（ｃ））
インク液（ａ）のＷ５６６１の酸価を６６、重量平均分子量を１６０００、平均粒径を１０．４ｎｍに代える以外同様にして実施例３のインク液（ｃ）を得た。
【００４２】
［実施例４］
（インク液（ｄ））
インク液（ａ）のＷ５６６１の酸価を８０、重量平均分子量を１６０００、平均粒径を１０．３ｎｍに代える以外同様にして実施例４のインク液（ｄ）を得た。
【００４３】
［実施例５］
（インク液（ｅ））
インク液（ａ）のＷ５６６１の酸価を６６、重量平均分子量を１０９００、平均粒径を１０．３ｎｍに代える以外同様にして実施例５のインク液（ｅ）を得た。
【００４４】
［実施例６］
（インク液（ｆ））
インク液（ａ）のＷ５６６１の酸価を６６、重量平均分子量を３１０００、平均粒径を９．８ｎｍに代える以外同様にして実施例６のインク液（ｆ）を得た。
【００４５】
［実施例７］
（インク液（ｇ））
インク液（ａ）のＷ５６６１の酸価を１１０、平均粒径を８．３ｎｍに代える以外同様にして実施例７のインク液（ｇ）を得た。
【００４６】
［実施例８］
（インク液（ｈ））
インク液（ａ）のＷ５６６１の酸価を３０、平均粒径を１２．３ｎｍに代える以外同様にして実施例８のインク液（ｈ）を得た。
【００４７】
［実施例９］
（インク液（ｉ））
インク液（ａ）の顔料分散液ＡをＢに、Ｗ５６６１の酸価を８０、重量平均分子量を１６０００、平均粒径を１０．２ｎｍに代える以外同様にして実施例９のインク液（ｉ）を得た。
【００４８】
［実施例１０］
（インク液（ｊ））
インク液（ａ）の顔料分散液ＡをＣに、Ｗ５６６１の酸価を８０、重量平均分子量を１６０００、平均粒径を１０．４ｎｍに代える以外同様にして実施例１０のインク液（ｊ）を得た。
【００４９】
［実施例１１］
（インク液（ｋ））
インク液（ａ）の顔料分散液ＡをＤに、Ｗ５６６１の酸価を８０、重量平均分子量を１６０００、平均粒径を１０．３ｎｍに代える以外同様にして実施例１１のインク液（ｋ）を得た。
【００５０】
［参考例１］
［分散液（Ｅ）］
カーボンがFW18（degussa社製：チャンネルブラック）である他、Ａ液と同様にして参考例１の分散液Ｅを得た。
【００５１】
［参考例２］
［分散液Ａ２］
Ａ液のナフタレンスルホン酸の２、３、４量体の合計含有量を１５％にする以外は同様にして参考例２の分散液Ａ２を得た。
【００５２】
［参考例３］
［分散液Ｇ］
Ａ液のナフタレンスルホン酸の２、３、４量体の合計含有を８４％にする以外は同様にして参考例３の分散液Ｇを得た。
【００５３】
［実施例１２］
［分散液Ｈ］
：カーボンブラックのＢＥＴ表面積が９０ｍ２／ｇ（Printex140u：degussa社製：チャンネルブラック）にする以外はＡ液と同様にして実施例１２の分散液Ｈを得た。
【００５４】
［実施例１３］
［分散液Ｉ］
カーボンブラックのＢＥＴ表面積が４６０ｍ２／ｇ（FW2：degussa社製：チャンネルブラック）にする以外はＡ液と同様にして実施例１３の分散液Ｉを得た。
【００５５】
［実施例１４］
［分散液Ｊ］
カーボンブラックの一次粒子の平均径が９ｎｍ（FW285：degussa社製：ガスブラック）にする以外はＡ液と同様にして実施例１４の分散液Ｊを得た。
【００５６】
［実施例１５］
［分散液Ｋ］
カーボンブラックの一次粒子の平均径が３１ｎｍ（Printex150T：degussa社製：チャンネルブラック）にする以外はＡ液と同様にして実施例１５の分散液Ｋを得た。
【００５７】
［参考例４］
［分散液Ｌ］
分散液Ａ２の分散時間を４０分にする以外は同様にして参考例４の分散液Ｌを得た。
【００５８】
［参考例５］
［分散液Ｍ］
分散液Ｍ：分散液Ｂの分散時間を１０分にする以外は同様にして参考例５の分散液Ｍを得た。
【００５９】
［実施例１６］
［分散液Ｎ］
分散液Ａのビーズミル分散機を日本精機製作所製ＵＳ−３００Ｔ超音波分散機に代え分散時間を１５分にする以外は同様にして実施例１６の分散液Ｎを得た。
【００６０】
［実施例１７］
［分散液Ｏ］
分散液Ａのナフタレンスルホン酸ナトリウムホルマリン縮合物の添加量が１０部、蒸留水７９０部以外は同様にして実施例１７の分散液Ｏを得た。（顔料１に対し分散剤０．０５）
【００６１】
［実施例１８］
［分散液Ｐ］
Ａ液のナフタレンスルホン酸ナトリウムホルマリン縮合物の添加量が５００部、蒸留水５０部以外は同様にして実施例１８の分散液Ｐを得た。（顔料１に対し分散剤２．２）
【００６２】
［実施例１９］
（インク液（ｘ））
インク液（ａ）の顔料分散液Ａを２０部にし、蒸留水を５８．５５部にする以外は同様にしてカーボンブラック含有量が４％実施例１９のインク液（ｘ）を得た。
【００６３】
［実施例２０］
（インク液（ｙ））
インク液（ａ）の顔料分散液を下記分散液Ｑの添加量を１０４重量部にし、蒸留水無しにする以外同様にしてカーボンブラック含有量が５２％の実施例２０のインク液（ｙ）を得た。
分散液Ｑ：カーボンブラックNIPex160-IQ（degussa社製：ガスブラック）    ５００部
ナフタレンスルホン酸ナトリウムホルマリン縮合物（竹本油脂製：A-45-PN）   ５０部
蒸留水                                                                ４５０部
【００６４】
［実施例２１］
（インク液（ｚ））
インク液（ａ）のＷ５６６１の酸価を４０に代える以外同様にして実施例２１のインク液（ｚ）を得た。
【００６５】
［実施例２２］
（インク液（ｚ’）
インク液（ａ）のＷ５６６１の酸価を１２０に代える以外同様にして実施例２２のインク液（ｚ’）を得た。
【００６６】
［実施例２３］
（インク液（ｚ”）
インク液（ａ）のＷ５６６１の分子量を５００に代える以外同様にして実施例２３のインク液（ｚ”）を得た。
【００６７】
［実施例２４］
（インク液（ｚ’”））
インク液（ａ）のＷ５６６１の分子量を５００００に代える以外同様にして実施例２４のインク液（ｚ’”）を得た。
【００６８】
［比較例１］
（インク液（１））
インク液（ａ）のＷ５６６１の酸価を３０、重量平均分子量を６０００、平均粒径を２６ｎｍに代える以外同様にして比較例１のインク液（１）を得た。
【００６９】
［比較例２］
（インク液（２））
インク液（ａ）のＷ５６６１の酸価を１２４、重量平均分子量を１０００、平均粒径を２１ｎｍに代える以外同様にして比較例２のインク液（２）を得た。
【００７０】
［比較例３］
（インク液（３））
インク液（ａ）の顔料分散液Ａを下記分散液Ｒに、Ｗ５６６１の代わりに第一工業製薬社製：ＳＦ６５０（自己乳化アニオン：エステル型）する以外は同様にして比較例３のインク液（３）を得た。
［分散液Ｒ］
分散液Ｒ：カーボンブラックPrintex95（degussa社製：ファーネスブラック）２００部
ナフタレンスルホン酸ナトリウムホルマリン縮合物（竹本油脂製：A-45-PN）５０部
蒸留水                                                              ７５０部
【００７１】
［比較例４］
（インク液（４））
インク液（ａ）の顔料分散液ＡをＧに、Ｗ５６６１の代わりに三井化学ポリウレタン社製（自己乳化アニオン：エステル型）に変える以外同様にして比較例４のインク液（４）を得た。
【００７２】
［比較例５］
（インク液（５））
インク液（ａ）のアニオン性自己乳化型エーテル系ポリウレタン樹脂粒子の分子量を４５０にする以外は同様にして比較例５のインク液（５）を得た。
【００７３】
［比較例６］
（インク液（６））
インク液（ａ）の代わりにＳＦ１５０（第一工業製薬社製：エステル系ポリウレタン樹脂粒子：平均粒径８７ｎｍ）を用いる以外、同様にして比較例６のインク液（６）を得た。
【００７４】
［比較例７］
（インク液（７））
インク液（ａ）の顔料分散液Ａを分散液Ｆ（Printex95：degussa社製ファーネスブラック）にする以外は同様にして比較例７のインク液（７）を得た。
【００７５】
［比較例８］
（インク液（８））
インク液処方（ａ）のＷ５６６１の酸価を３０に代える以外同様にして比較例８のインク液（８）を得た。
【００７６】
［比較例９］
（インク液（９））
インク液処方（ａ）のＷ５６６１の酸価を１２４に代える以外同様にして比較例９のインク液（９）を得た。
【００７７】
［比較例１０］
（インク液（１０））
インク液処方（ａ）のＷ５６６１の分子量を５５０００に代える以外同様にして比較例１０のインク液（１０）を得た。
【００７８】
［比較例１１］
（インク液（１１））
インク液処方（ａ）のＷ５６６１の平均粒子径を２３ｎｍに代える以外同様にして比較例１１のインク液（１１）を得た。
【００７９】
次にインク液（ａ）〜（１１）に含まれる顔料の平均粒径は、日機装（株）製の粒度分析計ＵＰＡ１５０により測定した。
また、ＥＰＳＯＮ社製インクジェットプリンタＭＪ−９３０Ｃでゼロックス（株）社製ＰＰＣ用紙４０２４に印字し、吐出安定性及び印字画像をＸｒｉｔｅ濃度計にて測定した。また、インク液保存性についても下記試験法により評価した。
【００８０】
［※１  ナフタレンスルホン酸縮合物  ＨＰＬＣ分析］
・装置：ＬＣ−１０ｖｐ（島津製作所）
・カラム：ZORBAX BP-ODS（４．６ｉｄ．×１５０ｍｍ）ＧＬサイエンス）
・ガードカラム：ZORBAX BP-ODS（４．０ｉｄ．×１０ｍｍ）ＧＬサイエンス）
・検出機：ＵＶ（２３７ｎｍ）
・移動相：ＣＨ３ＣＮ／０．００５Ｍ  ＰＩＣ水溶液＝２５／７５
・流速：１ｍＬ／ｍｉｎ
・サンプル調整：２００ｐｐｍ  ｓｏｌｎ
・注入量：２０μＬ
【００８１】
［※２  画像濃度測定］
画像濃度は画像サンプルのベタ画像の測色をＸｒｉｔｅ濃度計にて測定を行なう。
【００８２】
［※３  吐出安定性］
吐出安定性については、印刷物を印刷した後、プリンタヘッドにキャップした状態でプリンタを４０℃の環境下で１ヶ月放置した。放置後のプリンタの吐出状態が初期の吐出状態に回復するか否かを下記のクリーニング動作回数によって評価した。
◎：クリーニング無しで印刷できた。
○：１回の動作により回復した。
△：２回〜３回の動作により回復した。
×：３回以上の動作によっても回復がみられなかった。
【００８３】
［※４  インク保存性］
各インクをポリエチレン容器に入れ密封し、７０℃３週間保存した後の粒径、表面張力、粘度を測定し初期物性との変化率により下記の様に評価した。
◎：５％未満（粒径、表面張力、粘度の全て項目）
○：５〜１０％（粒径、表面張力、粘度の全て項目）
△：３０％以内（粒径、表面張力、粘度の全て項目）
×：５０％を超える（粒径、粘度）
【００８４】
［※５  耐擦過性］
市販の砂消しゴムに７５０ｇの加重をかけて１０回摩擦を行ない、摩擦前後の画像の剥離状態を観察した。判定は次のように行なった。
○：剥離なし
△：部分的に剥離が認められ、視認性も低下。
×：ほとんどの部分が剥離
【００８５】
【表１】
0005196235.tif 000003